(57)【要約】  空気入りタイヤは、サイドウォール部に設けられたサイドゴムの表面に、表面の凹凸によって互いに識別可能に形成された２種類の濃淡要素でドットパターンを形成した二次元コードが設けられる。前記二次元コードには、前記濃淡要素の濃要素に対応してドット孔が設けられる。前記サイドゴムは、ブタジエンゴムを含むジエン系ゴムであり、前記サイドゴムに含まれる前記ジエン系ゴム１００質量部に対する前記ブタジエンゴムの配合量をＡとし、カーボンの配合量をＢとして、比Ａ／Ｂと、前記ドット孔の開口から孔底までの孔深さＤ［ｍｍ］とは、１．１≦（Ａ／Ｂ）／Ｄ≦６．０の関係を満足する。
2020059589.tif 000002
【特許請求の範囲】
【請求項１】
空気入りタイヤであって、
前記空気入りタイヤのカーカスプライをタイヤ外側から覆うように前記空気入りタイヤのサイドウォール部のそれぞれに設けられたサイドゴムと、
前記サイドゴムの表面に設けられ、前記表面の凹凸によって互いに識別可能に形成された２種類の濃淡要素でドットパターンを形成し、前記濃淡要素の濃要素に対応して光を用いてドット孔が刻印された構成の二次元コードと、を備え、
前記サイドゴムは、ブタジエンゴムを含むジエン系ゴムであり、
前記サイドゴムに含まれる前記ジエン系ゴム１００質量部に対する前記ブタジエンゴムの配合量をＡとしカーボンの配合量をＢとして、前記配合量Ｂに対する前記配合量Ａの比Ａ／Ｂと、前記ドット孔の開口から前記ドット孔の孔底までの孔深さＤ［ｍｍ］とは、１．１≦（Ａ／Ｂ）／Ｄ≦６．０の関係を満足する、ことを特徴とする空気入りタイヤ。
【請求項２】
前記ドット孔の孔壁面は、前記開口から前記孔底に進むに連れて孔断面が小さくなるように設けられ、前記ドット孔の深さ方向の孔中心軸を含む平面で切断した前記ドット孔の切断面において、前記ドット孔の前記深さ方向に対する孔壁角度は、１０〜５０度である、請求項１に記載の空気入りタイヤ。
【請求項３】
前記孔深さＤの７０％、前記開口から前記ドット孔の深さ方向に離れた位置における前記ドット孔の孔断面の面積をＳ７０とし、前記開口における前記孔断面の面積をＳ０としたとき、比Ｓ７０／Ｓ０は、０．２〜０．５である、請求項１または２に記載の空気入りタイヤ。
【請求項４】
前記二次元コードが設けられる範囲において、前記サイドゴムの厚さはタイヤ径方向の第１の側の方が前記第１の側と反対の側である第２の側に比べて厚く、
前記切断面が前記タイヤ径方向に沿った切断面であり、前記切断面において、前記ドット孔の孔壁角度のうち、前記タイヤ径方向の前記第１の側にある孔壁角度θ１は、前記タイヤ径方向の前記第２の側にある孔壁角度θ２に比べて小さい、請求項２に記載の空気入りタイヤ。
【請求項５】
前記切断面がタイヤ周方向に沿った切断面であり、前記切断面において、前記ドット孔の孔壁角度のうち、前記タイヤ周方向の一方の側にある孔壁角度θ３と他方の側にある孔壁角度θ４の差の絶対値は、前記孔壁角度θ１と前記孔壁角度θ２との角度差の絶対値よりも小さい、請求項４に記載の空気入りタイヤ。
【請求項６】
前記サイドゴムの３００％引っ張りモジュラスが５．０〜１０．０ＭＰａである、請求項１〜５のいずれか１項に記載の空気入りタイヤ。
【請求項７】
前記カーボンの窒素比表面積が３０〜９０［ｍ２／ｇ］である、請求項１〜６のいずれか１項に記載の空気入りタイヤ。
【発明の詳細な説明】
【技術分野】
【０００１】
本発明は、空気入りタイヤに関し、具体的には、タイヤのサイドウォール部に刻印した二次元コードを備える空気入りタイヤに関する。
【背景技術】
【０００２】
近年、空気入りタイヤ（以降、単にタイヤともいう）のサイドウォール部に、情報を記録した二次元コードを設けることが提案されている。二次元コードは、一次元コードに比べて多くの情報を含ませることができるので、種々の情報を二次元コードに含ませて、タイヤを管理することができる。サイドウォール部に、所定のパターンをドット孔で刻印することにより、サイドウォール部に濃淡要素のパターンで構成された二次元コードを設けることが提案されている（特許文献１）。【０００３】
サイドウォール部に所定のドット孔のパターンを刻印することで形成した二次元コードは、サイドウォール部が摩耗しない限りは消滅しないので、タイヤの管理を有効に行うことができる。
【先行技術文献】
【特許文献】
【０００４】
【特許文献１】国際公開第２００５／０００７１４号
【発明の概要】
【発明が解決しようとする課題】
【０００５】
このような二次元コードの複数のドット孔を設けた空気入りタイヤでは、新品時において二次元コードの読み取りは可能であるが、屋外の環境下、荷重を負荷して転動した場合に二次元コードの読み取りが低下する場合があった。二次元コードの読み取りとは、二次元コード読み取り器、例えば、携帯端末による二次元コードの読み取りであり、読み取りの低下とは、読み取りを失敗する場合が多くなることをいう。空気入りタイヤに設けられる二次元コードは、タイヤの使用中に二次元コードに記録された情報を読み取って活用することが行われる。このため、タイヤを長期使用したとき、二次元コードのドット孔におけるクラックの発生と進展によって二次元コードの表面に凹凸が発生し、濃淡要素の区別が困難になり二次元コードの読み取り性が低下することは好ましくない。このため、タイヤの長期使用の際に二次元コードの読み取り性の低下が抑制されることが好ましい。
また、ドット孔はサイドウォール部の表面から凹んだ形状を有するので、タイヤの使用に伴ってドット孔にクラックが発生し、サイドゴムの厚さ方向に、さらに、サイドウォール部の表面に沿ってクラックが進展することは、サイドゴムの耐久性、ひいては空気入りタイヤの耐久性の点から好ましくない。【０００６】
そこで、本発明は、空気入りタイヤを長期使用しても二次元コードの読み取り性の低下を抑制することができる、二次元コードが刻印された空気入りタイヤを提供することを目的とする。
【課題を解決するための手段】
【０００７】
本発明の一態様は、空気入りタイヤである。前記空気入りタイヤは、
前記空気入りタイヤのカーカスプライをタイヤ外側から覆うように前記空気入りタイヤのサイドウォール部のそれぞれに設けられたサイドゴムと、
前記サイドゴムの表面に設けられ、前記表面の凹凸によって互いに識別可能に形成された２種類の濃淡要素でドットパターンを形成し、前記濃淡要素の濃要素に対応して光を用いてドット孔が刻印された構成の二次元コードと、を備える。
前記サイドゴムは、ブタジエンゴムを含むジエン系ゴムであり、
前記サイドゴムに含まれる前記ジエン系ゴム１００質量部に対する前記ブタジエンゴムの配合量をＡとし、カーボンの配合量をＢとして、比Ａ／Ｂと、前記ドット孔の開口から前記ドット孔の孔底までの孔深さＤ［ｍｍ］とは、１．１≦（Ａ／Ｂ）／Ｄ≦６．０の関係を満足する。【０００８】
前記ドット孔の孔壁面は、前記開口から前記孔底に進むに連れて孔断面が小さくなるように設けられ、前記ドット孔の深さ方向の孔中心軸を含む平面で切断した切断面において、前記ドット孔の前記深さ方向に対する孔壁角度は、１０〜５０度である、ことが好ましい。【０００９】
前記孔深さＤの７０％、前記開口から前記深さ方向に離れた位置における前記孔断面の面積をＳ７０とし、前記開口における前記孔断面の面積をＳ０としたとき、比Ｓ７０／Ｓ０は、０．２〜０．５である、ことが好ましい。【００１０】
前記二次元コードが設けられる範囲において、前記サイドゴムの厚さはタイヤ径方向の第１の側の方が前記第１の側と反対の側である第２の側に比べて厚く、
前記切断面がタイヤ径方向に沿った切断面であり、前記切断面において、前記ドット孔の孔壁角度のうち、前記タイヤ径方向の前記第１の側にある孔壁角度θ１は、前記タイヤ径方向の前記第２の側にある孔壁角度θ２に比べて小さい、ことが好ましい。【００１１】
前記切断面がタイヤ周方向に沿った切断面であり、前記切断面において、前記ドット孔の孔壁角度のうち、前記タイヤ周方向の一方の側にある孔壁角度θ３と他方の側にある孔壁角度θ４の差の絶対値は、前記孔壁角度θ１と前記孔壁角度θ２との角度差の絶対値よりも小さい、ことが好ましい。【００１２】
前記サイドゴムの３００％引っ張りモジュラスが５．０〜１０．０ＭＰａである、ことが好ましい。【００１３】
前記カーボンの窒素比表面積が３０〜９０［ｍ２／ｇ］である、ことが好ましい。
【発明の効果】
【００１４】
上述の空気入りタイヤによれば、空気入りタイヤを長期使用しても二次元コードの読み取り性の低下を抑制することができる。
【図面の簡単な説明】
【００１５】
【図１】一実施形態の空気入りタイヤの構成の一例を示す図である。
【図２】（ａ），（ｂ）は、一実施形態の二次元コードの例を説明する図である。
【図３】（ａ），（ｂ）は、タイヤ径方向及びタイヤ周方向に沿った切断面で切断したドット孔の形状を説明する図である。
【発明を実施するための形態】
【００１６】
以下、一実施形態の空気入りタイヤについて詳細に説明する。
本明細書において、タイヤ幅方向は、空気入りタイヤの回転軸と平行な方向である。タイヤ幅方向外側は、タイヤ幅方向において、タイヤ赤道面を表すタイヤ赤道線ＣＬ（図１参照）から離れる側である。また、タイヤ幅方向内側は、タイヤ幅方向において、タイヤ赤道線ＣＬに近づく側である。タイヤ周方向は、空気入りタイヤの回転軸を回転の中心として回転する方向である。タイヤ径方向は、空気入りタイヤの回転軸に直交する方向である。タイヤ径方向外側は、前記回転軸から離れる側をいう。また、タイヤ径方向内側は、前記回転軸に近づく側をいう。
【００１７】
本明細書で言う二次元コードは、横方向にしか情報を持たない一次元コード（バーコード）に対し、二方向に情報を持つマトリックス表示方式のコードである。二次元コードとして、例えば、ＱＲコード（登録商標）、データマトリクス（登録商標）、Ｍａｘｉｃｏｄｅ、ＰＤＦ−４１７（登録商標）、１６Ｋコード（登録商標）、４９コード（登録商標）、Ａｚｔｅｃコード（登録商標）、ＳＰコード（登録商標）、ベリコード（登録商標）、及び、ＣＰコード（登録商標）を含む。
【００１８】
（空気入りタイヤ）
図１は、一実施形態の空気入りタイヤ１０（以降、単にタイヤ１０という）の構成の一例を示す図である。図１は、タイヤ赤道線ＣＬに対してタイヤ幅方向の一方の側のプロファイル断面を示す。
【００１９】
タイヤ１０は、トレッドパターンを有するトレッド部１０Ｔと、タイヤ幅方向両側の一対のビード部１０Ｂと、トレッド部１０Ｔの両側に設けられ、一対のビード部１０Ｂとトレッド部１０Ｔに接続される一対のサイドウォール部１０Ｓと、を備える。トレッド部１０Ｔは路面と接触する部分である。サイドウォール部１０Ｓは、トレッド部１０Ｔをタイヤ幅方向の両側から挟むように設けられた部分である。ビード部１０Ｂは、サイドウォール部１０Ｓに接続され、サイドウォール部１０Ｓに対してタイヤ径方向内側に位置する部分である。
【００２０】
タイヤ１０は、骨格材として、カーカスプライ１２と、ベルト１４と、ビードコア１６と、を有し、これらの骨格材の周りに、トレッドゴム１８と、サイドゴム２０と、ビードフィラーゴム２２と、リムクッションゴム２４と、インナーライナゴム２６と、を主に有する。
【００２１】
カーカスプライ１２は、一対の円環状のビードコア１６の間を巻きまわしてトロイダル形状を成した、有機繊維をゴムで被覆したカーカスプライ材で構成されている。カーカスプライ１２は、ビードコア１６の周りに巻きまわされてタイヤ径方向外側に延びている。カーカスプライ１２のタイヤ径方向外側に２枚のベルト材１４ａ，１４ｂで構成されるべルト１４が設けられている。ベルト１４は、タイヤ周方向に対して、所定の角度、例えば２０〜３０度傾斜して配されたスチールコードにゴムを被覆したベルト材で構成され、下層のベルト材１４ａのタイヤ幅方向の幅が上層のベルト材１４ｂのタイヤ幅方向の幅に比べて長い。２層のベルト材１４ａ，１４ｂのスチールコードはタイヤ周方向に対して互いに逆方向に傾斜して延在している。このため、ベルト材１４ａ，１４ｂは、交錯層となっており、充填された空気圧によるカーカスプライ１２の膨張を抑制する。
【００２２】
ベルト１４のタイヤ径方向外側には、トレッドゴム１８が設けられ、トレッドゴム１８の両端部には、サイドゴム２０が接続されてサイドウォール部１０Ｓを形成している。サイドゴム２０のタイヤ径方向内側の端には、リムクッションゴム２４が設けられ、タイヤ１０を装着するリムと接触する。ビードコア１６のタイヤ径方向外側には、ビードコア１６の周りに巻きまわす前のカーカスプライ１２の部分と、ビードコア１６の周りに巻きまわした後のカーカスプライ１２の部分との間に挟まれるようにビードフィラーゴム２２が設けられている。ビードフィラーゴム２２は、カーカスプライ１２に沿ってビードコア１６の側からタイヤ径方向外側に向かって延びている。タイヤ１０とリムとで囲まれる空気を充填するタイヤ空洞領域に面するタイヤ１０の内表面には、インナーライナゴム２６が設けられている。
この他に、ベルト材１４ｂとトレッドゴム１８との間には、ベルト１４のタイヤ径方向外側からベルト１４を覆う、有機繊維をゴムで被覆した３層のベルトカバー３０が設けられる。ベルトカバー３０は、必要に応じて設ければよく、必須ではない。ベルトカバー３０の層数も３枚に限定されず、１枚あるいは２枚であってもよい。
このようなタイヤ１０のサイドウォール部１０Ｓの表面に二次元コード４０が設けられている。図１では、２次元コード４０の配置位置は太線で示されている。
【００２３】
（サイドウォール部１０Ｓ、二次元コード４０）
図２（ａ）は、タイヤ１０のサイドウォール部１０Ｓの表面に設けられた一実施形態の二次元コード４０の例を説明する図である。図２（ｂ）は、二次元コード４０の表面凹凸の一例を説明する図である。
サイドウォール部１０Ｓのいずれか一方には、サイドゴム２０の表面に、二次元コード４０が光、例えばレーザ光の照射によって刻印されている。二次元コード４０は、表面の凹凸によって互いに識別可能に形成された２種類の濃淡要素でドットパターンを形成したものである。二次元コード４０は、レーザ光をサイドウォール部１０Ｓの表面で集束させて光エネルギーを集中しサイドゴム２０を局所的に加熱し昇華させて表面に微小なドット孔４０ａを複数刻印することにより形成されたパターンである。ドットパターンを形成するドット孔４０ａは、図２（ｂ）に示すように、深さ方向に沿って孔断面が徐々に小さくなる形状を成している。図２（ｂ）に示す例では、ドット孔４０ａの深さ方向に延びる孔中心軸を通る平面でドット孔４０ａを切断した時の孔壁面の形状は直線であるが、孔壁面の形状は孔開口に向かって凸状のあるいは凹状の曲線であってもよい。ドット孔４０ａ野開口形状は、真円形状及び楕円形状を含む円形状あるいは四角形状を成した孔で、真円形状の場合、その直径は０．１〜１．０ｍｍであり、孔深さＤは０．３〜１．０ｍｍである。
【００２４】
二次元コード４０では、二次元コードの濃淡要素を区分けする単位セルのうち濃領域の１つの単位セル領域に１つのドット孔（凹部）が光によって刻印されている。単位セルのうち淡い領域の単位セル領域には、ドット孔（凹部）は設けられない。すなわち、二次元コード４０は、格子状に分割した同一サイズの矩形形状の複数の単位セル領域に対応して、１つのドット孔（凹部）が濃淡要素の濃い１つの単位セル領域を形成するように、ドット孔（凹部）が刻印された構成を有する。図２（ａ）では、単位セル領域の濃領域は、黒く塗りつぶされた領域で示されている。
【００２５】
図２（ａ）に示す２次元コード４０は、ＱＲコード（登録商標）であり、２種類の濃淡要素でドットパターンが形成されたドットパターン領域４２を備える。ドットパターン領域４２の周りには、濃淡要素のうち淡い要素が囲む、淡い要素で構成された空白領域４４が設けられる。図２（ａ）では、空白領域４４の外縁を明確にするために、枠線を記載している。空白領域４４の幅ｗは、例えば、ドットパターン領域４２内の１つの単位セル領域の寸法サイズの４〜５倍であることが好ましい。例えば、空白領域４４は、ドットパターン領域４２の幅の１５〜２５％であることが好ましい。
図２（ａ）に示す二次元コード４０はＱＲコード（登録商標）であるので、ドットパターン領域４２は、ＱＲコード（登録商標）のデータセルを表示したデータセル領域４２ａと、切り出しシンボルを表示した切り出しシンボル領域４２ｂと、を含む。
【００２６】
二次元コード４０のドットパターンを形成するドット孔４０ａは、図２（ｂ）に示す例では、深さ方向に沿って孔断面が徐々に小さくなり、孔底で尖った角形状を成している。しかし、孔底は、尖った角形状でなくてもよく、例えば平面形状であってもよい。
ドット孔４０ａの孔深さＤは、所定の深さの範囲を超えて深くなると、孔底からカーカスプライ１２までの距離が短くなって（孔底位置におけるサイドゴム２０の厚さが薄くなって）、サイドゴム２０のタイヤ１０の変形を吸収する程度が小さくなり、タイヤの長期使用によって孔底からクラックが発生し易くなる。また、孔底から発生したクラックが進展してカーカスプライ１２まで到達することは、タイヤ１０の耐久性の低下に繋がるため好ましくない。また、孔底に発生したクラックにより、ドット孔４０ａが形成されたサイドゴム２０の表面は凹凸が形成されやすく、二次元コード４０の濃淡要素の淡要素に悪影響を与えて、二次元コード４０の読み取り性の低下を促進させる。しかも、タイヤの長期使用によってドット孔４０ａに泥等の異物が詰まりやすくなり、二次元コード４０の読み取り性を低下させる。このように、孔深さＤが、所定の深さの範囲を超えて深くなると、タイヤ１０の長期使用に伴う二次元コード４０の読み取り性が大きく低下する。一方、ドット孔４０ａの孔深さＤが所定の深さの範囲に対して浅い場合、二次元コード４０の濃淡要素の濃要素が薄くなり、タイヤ１０を使用する前の新品時点から二次元コード４０の読み取り性が低くなる。
【００２７】
このような点から、ドット孔４０ａの孔深さＤは、所定の深さの範囲に設定される。しかし、ドット孔４０ａの孔深さＤを所定の深さの範囲にすることはできても、レーザ光の照射による昇華のし易さの程度等のサイドゴム２０の特性を考慮することなく、レーザ光を照射した場合、ドット孔４０ａの孔壁面を所定の形状に安定的に形成することができず、タイヤ１０の長期使用にともなう読み取り性の低下を十分に抑制できない場合もある。
【００２８】
ドット孔４０ａを形成するとき、ドット孔４０ａを形成する位置にレーザ光を集束させて、エネルギ密度を高め、トレッドゴム２０を局所的に急激に加熱してサイドゴム２０を昇華させる必要がある。このとき、ドット孔４０ａの孔深さＤは、サイドゴム２０の昇華のし易さの程度、およびレーザ光のエネルギ密度、及びレーザ光の照射時間に依存する。レーザ光を利用して、サイドゴム２０を昇華させる場合、サイドゴム２０の原材料の配合から定まる昇華のし易さの程度に合わせて、レーザ光のエネルギ密度を調整し、照射時間を定めることにより、ドット孔４０ａの孔壁面を所定の形状に安定的に形成することができ、その結果、タイヤ１０の長期使用にともなう読み取り性の低下を十分に抑えることができる。
サイドゴム２０には、ゴム原材料としてブタジエンゴムを含むジエン系ゴムが用いられる。この場合、ブタジエンゴムは、レーザ光の照射により、昇華し易いが、補強材（充填材）として含まれるカーボン（カーボンブラック）は、レーザ光の照射により昇華し難い。このため、サイドゴム２０のブタジエンゴムの配合量とカーボンの配合量の比率によってサイドゴム２０の昇華のし易さの程度が定まる。ブタジエンゴムの配合量に対するカーボンの配合量の比率が高くなる程、昇華のし易さの程度は低くなり、カーボンの配合量に対するブタジエンゴムの配合量の比率が高くなるほど、昇華のし易さの程度は高くなる。
サイドゴム２０におけるジエン系ゴム１００質量部に対するブタジエンの配合量をＡ質量部とし、サイドゴム２０に含まれるカーボンの配合量をＢ質量部とし、ブタジエンの配合量Ａの、カーボンの配合量Ｂに対する比を比（Ａ／Ｂ）とし、二次元コード４０のドット孔４０ａの開口から孔底までの孔深さをＤ［ｍｍ］としたとき、実施形態では、比（Ａ／Ｂ）と孔深さＤとは、１．１≦（Ａ／Ｂ）／Ｄ≦６．０の関係を満足する。
【００２９】
比（Ａ／Ｂ）は、カーボンの配合量に対するブタジエンゴムの配合量の比率を示す。したがって、カーボンの配合量が多く、比（Ａ／Ｂ）が小さい場合、サイドゴム２０の昇華のし易さの程度は低いため、レーザ光の同じ照射条件（同じエネルギ密度、同じ照射時間）では、孔深さＤは小さくなり易い。上述したように、孔深さＤは、所定の深さの範囲に設定されるため、レーザ光の照射条件（エネルギ密度、照射時間）を調整して、孔深さＤを調整することができる。しかし、（Ａ／Ｂ）／Ｄが上記範囲を超える場合、レーザ光のエネルギ密度及びレーザ光の照射時間の調整量が許容範囲を超えるため、ドット孔４０ａの孔壁面を所定の形状に安定的に形成することができず、安定的に形成することができたとしてもタイヤ１０の長期使用にともなう読み取り性の低下を十分に抑制できなくなる。
例えば、比（Ａ／Ｂ）が小さいにも係らず、（Ａ／Ｂ）／Ｄが上記数値範囲からはずれるように深さＤを大きくした場合、レーザ光の照射時間を長く、あるいはエネルギ密度を高めることになるので、サイドゴム２０に大きな熱が付与されて、ドット孔４０ａの孔底あるいは孔壁およびその周辺のサイドゴム２０の表面の変質の程度が大きくなり、クラックの発生およびクラックの進展を誘発し易くなる。比（Ａ／Ｂ）が大きいにも係らず、（Ａ／Ｂ）／Ｄが上記数値範囲からはずれるように孔深さＤを小さくしようとすると、レーザ光の照射時間を短く、あるいはエネルギ密度を低くすることになるが、この場合、ドット孔４０ａを形成しやすいサイドゴム２０であるため、カーボンの配合量に対するブタジエンゴムの配合量の場所による変動の影響を受けて、ドット孔４０ａの孔深さＤや孔の形状がばらつき易く、タイヤ１０の読み取り性に悪影響を与える。
このため、（Ａ／Ｂ）／Ｄは１．１以上６．０以下に設定される。上記（Ａ／Ｂ）／Ｄは、１．５以上５．０以下であることが好ましい。なお、配合量Ａは、例えば５０〜７０質量部の範囲にあり、配合量Ｂは、例えば３０〜５５質量部の範囲にある。
【００３０】
このように、（Ａ／Ｂ）／Ｄを１．１以上６．０以下に設定することにより、孔壁のサイドゴム２０の表面の変質の程度を抑えることができ、タイヤ１０の長期使用にともなう読み取り性の低下を十分に抑制することができる。
【００３１】
一実施形態によれば、ドット孔４０ａの孔壁面は、ドット孔４０ａの開口から孔底に進むに連れて孔断面が小さくなるように設けられ、ドット孔４０ａの深さ方向の孔中心軸を含む平面で切断した切断面において、ドット孔４０ａの孔壁角度θ（図２（ｂ）参照）は、１０〜５０度であることが好ましい。孔壁角度θは、ドット孔４０ａのサイドゴム２０表面における開口においてサイドゴム２０表面に直交する法線方向に対する孔壁の傾斜角度である。溝壁角度θは、切断面において、開口から孔底まで結んだ直線の傾斜角度である。このような孔壁角度θの孔壁を、（Ａ／Ｂ）／Ｄを１．１以上６．０以下とし、レーザ光の照射条件を調整することにより、安定して形成することができる。孔壁角度θが１０度未満になると、泥等の異物がドット孔４０ａに詰まり易くなり、タイヤ１０の使用に伴う二次元コード４０の読み取り性の低下を招き易い。一方、孔壁角度θが５０度より大きくなるとドット孔４０ａに進入した光が反射によって、ドット孔４０ａから外部に漏れ易くなるため、濃淡要素における濃要素と淡要素との差が小さくなり、二次元コード４０の読み取り性は低くなり易い。このため、タイヤ１０の長期使用時の二次元コード４０の読み取り性は一層低くなり易い。
同じ照射条件でレーザを照射するとき、ブタジエンゴムの配合量が相対的に多く、比（Ａ／Ｂ）が高い場合、サイドゴム２０の昇華のし易さの程度は高くなり、孔壁角度θが小さくなり易い。一方、比（Ａ／Ｂ）が小さく、カーボンの配合量が相対的に多い場合、サイドゴム２０の昇華のし易さの程度は低くなり、孔壁角度θが大きくなり易い。
【００３２】
一実施形態によれば、ドット孔４０ａの開口から孔深さＤの７０％、深さ方向に離れた位置における孔断面の面積をＳ７０とし、開口における孔断面の面積をＳ０としたとき、比Ｓ７０／Ｓ０は、０．２〜０．５である、ことが好ましい。比Ｓ７０／Ｓ０が上記範囲を外れると、泥等がドット孔４０ａに詰まり易くなって使用に伴う二次元コード４０の読み取り性の低下を招き易くなり、また、ドット孔４０ａに進入した光が反射によって、ドット孔４０ａから外部に漏れ易くなり、濃淡要素における濃要素と淡要素との濃淡差が小さくなり、二次元コード４０の読み取り性が低下し易い。
このような比Ｓ７０／Ｓ０の上記数値範囲は、（Ａ／Ｂ）／Ｄを１．１以上６．０以下とし、レーザ光の照射条件を調整することにより達成することができる。
【００３３】
一実施形態によれば、二次元コード４０が設けられる範囲において、サイドゴム２０の、タイヤ径方向の第１の側の厚さのは、第１の側と反対の側である第２の側の厚さに比べて厚く、ドット孔４０ａの深さ方向の孔中心軸を含む平面で切断した切断面が、タイヤ径方向に沿った切断面である場合、この切断面において、孔壁角度θのうち、タイヤ径方向の第１の側にある孔壁角度θ１は、タイヤ径方向の第２の側にある孔壁角度θ２に比べて小さい、ことが好ましい。図３（ａ）は、第１の側がタイヤ径方向内側であり、第２の側がタイヤ径方向外側である場合の、タイヤ径方向に沿った切断面で切断したドット孔４０ａの形状を説明する図である。
図３（ａ）に示すように、孔壁角度θ１は、孔壁角度θ２に比べて小さい。このような形状のドット孔４０ａを設けることで、ドット孔４０ａの孔底位置が、タイヤ径方向の第１の側（内側）にシフトする。タイヤ径方向の第１の側（内側）のサイドゴム２０の厚さは、第２の側（外側）のサイドゴム２０の厚さに比べて厚いので孔底位置にクラックが入り難くなり、クラックの進展を抑制することができる。
【００３４】
一実施形態によれば、ドット孔４０ａの深さ方向の孔中心軸を含む平面で切断した切断面が、タイヤ周方向に沿った切断面である場合、この切断面において、孔壁角度θのうち、タイヤ周方向の一方の側にある孔壁角度θ３（図３（ｂ）参照）と他方の側にある孔壁角度θ４（図３（ｂ）参照）の差（θ３−θ４）の絶対値は、孔壁角度θ１と孔壁角度θ２との角度差（θ１−θ２）の絶対値よりも小さい、ことが好ましい。図３（ｂ）は、タイヤ周方向に沿った切断面で切断したドット孔４０ａの形状を説明する図である。
タイヤ周方向では、サイドゴム２０の厚さは、タイヤ周方向で均一に近いため、差（θ３−θ４）の絶対値は、角度差（θ１−θ２）の絶対値よりも小さいことが好ましい。
【００３５】
一実施形態によれば、サイドゴム２０の３００％引っ張りモジュラスは、５．０〜１０．０ＭＰａである、ことが好ましい。この引っ張りモジュラスを有するサイドゴム２０は、比率（Ａ／Ｂ）／Ｄを、上記数値範囲にすることができるので、このサイドゴム２０を用いることにより、ドット孔４０ａの孔深さＤ[ｍｍ]を、二次元コード４０の読み取りが可能なように設定することができ、かつ、ドット孔４０ａの孔壁のサイドゴム２０の表面の変質の程度を抑えることができ、タイヤ１０の長期使用にともなう読み取り性の低下を十分に抑制することができる。３００％引っ張りモジュラスは、ＪＩＳ  Ｋ６２５１に準拠して引張速度５００ｍｍ/分にて、室温（例えば２０℃）で測定される。
【００３６】
一実施形態によれば、サイドゴム２０に含まれるカーボンの窒素比表面積が３０〜９０［ｍ２／ｇ］であることが好ましい。窒素比表面積が３０〜９０［ｍ２／ｇ］のカーボンを用いることにより、ドット孔４０ａの孔壁表面の変質の程度をより抑えることができ、タイヤ１０の長期使用にともなう読み取り性の低下を十分に抑制することができる。カーボンの窒素比表面積は、ＪＩＳ  Ｋ６２１７−２に準拠して測定される。
また、サイドゴム２０は、老化防止剤として、Ｎ−(１，３−ジメチルブチル)−Ｎ’フェニル−ｐ−フェニレンジアミン、又はポリ−(２，２，４−トリメチル−１，２ジヒドロキノリン)を含む、ことが好ましい。
【００３７】
（実施例、比較例）
上述の実施形態の効果を確認するために、二次元コード４０（具体的には、ＱＲコード（登録商標））のドット孔の形状が異なるタイヤ１０（タイヤサイズ：１９５／６５Ｒ１５  ９１Ｈ）を種々作製し、タイヤ１０の長期使用時の二次元コード４０の読み取り性の試験を行った。タイヤ１０のタイヤ構成は、図１に示す構成とした。
二次元コード４０のドット孔４０ａは円形状の孔とし、その開口の内径は０．５ｍｍとした。ＱＲコード（登録商標）の大きさは１５ｍｍ×１５ｍｍとした。
タイヤ１０の長期使用については、長期使用を模擬した所定の条件で、室内ドラム上でタイヤ１０のドラム試験を行った。ドラム試験は、ＦＭＶＳＳ１３９に基づく低圧試験である（リムサイズ  １５×６Ｊ、ＸＬ：１６０ｋＰａ、荷重  １００％ＬＩ）。長期使用を模擬した所定の条件として、具体的には、タイヤ１０に対して、オゾン濃度１００ｐｐｈｍの条件でオゾン照射をしつつ、時速８１ｋｍ／時の速度で１００００ｋｍ走行させた。走行後、照明光の当て方を種々変化させて携帯端末で二次元コード４０の読み取りの可否を調べた。
【００３８】
走行後のタイヤ１０を、実施例、比較例のそれぞれについて１０本ずつ用意し、照明光の当て方を種々変えて二次元コード４０の読み取りを行った。二次元コード４０の読み取り回数に対する正しく読み取った回数の比率を読み取り率とした。読み取り率は、比較例を基準とし（比較例１の読み取り率を指数１００とし）、実施例の読み取り率を指数化した。指数が高いほど、読み取り率が向上するように指数化した。この指数を、タイヤを長期使用したときの二次元コードの読み取り性の評価結果とした。
【００３９】
下記表１は、二次元コード４０の配置位置に対する二次元コード４０の読み取り率の結果（読み取り性）を示す。サイドゴム２０の原材料の配合を変更し、レーザ光の照射時間を調整して、溝深さＤを０．５〜０．７ｍｍの範囲に定めた。
“溝壁角度θ［度］”は、ドット孔周りの周上の８箇所における孔壁角度の平均である。
“溝壁角度θ１、θ２”は、図３（ａ）に示す角度であり、二次元コード４０が設けられる範囲において、サイドゴム２０の厚さはタイヤ径方向内側の方が外側に比べて厚くなるようにした。実施例７，８では、孔壁角度θ１、θ２を２０度あるいは４０度にし、それ以外の孔壁角度を約３０度にした。
【００４０】
【表１】
2020059589.tif 000003
【００４１】
【表２】
2020059589.tif 000004
【００４２】
比較例１，２と実施例１〜３の比較より、（Ａ／Ｂ）／Ｄを１．1以上６．０以下とすることにより、タイヤを長期使用したときの二次元コードの読み取り性が、比較例１，２対比向上することがわかる。
実施例４〜８の比較より、孔壁角度を１０〜５０度とすることにより、タイヤの長期使用時の二次元コードの読み取り性が向上することがわかる。
また、二次元コード４０が設けられる範囲において、サイドゴム２０の厚さはタイヤ径方向内側の方が外側に比べて厚くなる場合、タイヤ径方向内側の孔壁角度θ１を、タイヤ径方向外側の孔壁角度θ２より小さくすることにより、タイヤの長期使用時の二次元コードの読み取り性が向上することがわかる。
【００４３】
以上、本発明の空気入りタイヤについて詳細に説明したが、本発明は上記実施形態及び実施例に限定されず、本発明の主旨を逸脱しない範囲において、種々の改良や変更してもよいのはもちろんである。
【符号の説明】
【００４４】
１０  空気入りタイヤ
１０Ｔ  トレッド部
１０Ｓ  サイドウォール部
１０Ｂ  ビード部
１２  カーカスプライ
１４  ベルト
１４ａ，１４ｂ  ベルト材
１６  ビードコア
１８  トレッドゴム
２０  サイドゴム
２２  ビードフィラーゴム
２４  リムクッションゴム
２６  インナーライナゴム
３０  ベルトカバー
４０  二次元コード
４０ａ  ドット孔
４２  ドットパターン領域
４２ａ  データセル領域
４２ｂ  切り出しシンボル領域
４４  空白領域
【図１】
2020059589.tif 000005
【図２】
2020059589.tif 000006
【図３】
2020059589.tif 000007
【手続補正書】
【提出日】令和3年2月26日(2021.2.26)
【手続補正１】
【補正対象書類名】明細書
【補正対象項目名】００２３
【補正方法】変更
【補正の内容】
【００２３】
（サイドウォール部１０Ｓ、二次元コード４０）
図２（ａ）は、タイヤ１０のサイドウォール部１０Ｓの表面に設けられた一実施形態の二次元コード４０の例を説明する図である。図２（ｂ）は、二次元コード４０の表面凹凸の一例を説明する図である。
サイドウォール部１０Ｓのいずれか一方には、サイドゴム２０の表面に、二次元コード４０が光、例えばレーザ光の照射によって刻印されている。二次元コード４０は、表面の凹凸によって互いに識別可能に形成された２種類の濃淡要素でドットパターンを形成したものである。二次元コード４０は、レーザ光をサイドウォール部１０Ｓの表面で集束させて光エネルギーを集中しサイドゴム２０を局所的に加熱し昇華させて表面に微小なドット孔４０ａを複数刻印することにより形成されたパターンである。ドットパターンを形成するドット孔４０ａは、図２（ｂ）に示すように、深さ方向に沿って孔断面が徐々に小さくなる形状を成している。図２（ｂ）に示す例では、ドット孔４０ａの深さ方向に延びる孔中心軸を通る平面でドット孔４０ａを切断した時の孔壁面の形状は直線であるが、孔壁面の形状は孔開口に向かって凸状のあるいは凹状の曲線であってもよい。ドット孔４０ａの開口形状は、真円形状及び楕円形状を含む円形状あるいは四角形状を成した孔で、真円形状の場合、その直径は０．１〜１．０ｍｍであり、孔深さＤは０．３〜１．０ｍｍである。
【手続補正２】
【補正対象書類名】明細書
【補正対象項目名】００２８
【補正方法】変更
【補正の内容】
【００２８】
ドット孔４０ａを形成するとき、ドット孔４０ａを形成する位置にレーザ光を集束させて、エネルギ密度を高め、サイドゴム２０を局所的に急激に加熱してサイドゴム２０を昇華させる必要がある。このとき、ドット孔４０ａの孔深さＤは、サイドゴム２０の昇華のし易さの程度、およびレーザ光のエネルギ密度、及びレーザ光の照射時間に依存する。レーザ光を利用して、サイドゴム２０を昇華させる場合、サイドゴム２０の原材料の配合から定まる昇華のし易さの程度に合わせて、レーザ光のエネルギ密度を調整し、照射時間を定めることにより、ドット孔４０ａの孔壁面を所定の形状に安定的に形成することができ、その結果、タイヤ１０の長期使用にともなう読み取り性の低下を十分に抑えることができる。
サイドゴム２０には、ゴム原材料としてブタジエンゴムを含むジエン系ゴムが用いられる。この場合、ブタジエンゴムは、レーザ光の照射により、昇華し易いが、補強材（充填材）として含まれるカーボン（カーボンブラック）は、レーザ光の照射により昇華し難い。このため、サイドゴム２０のブタジエンゴムの配合量とカーボンの配合量の比率によってサイドゴム２０の昇華のし易さの程度が定まる。ブタジエンゴムの配合量に対するカーボンの配合量の比率が高くなる程、昇華のし易さの程度は低くなり、カーボンの配合量に対するブタジエンゴムの配合量の比率が高くなるほど、昇華のし易さの程度は高くなる。
サイドゴム２０におけるジエン系ゴム１００質量部に対するブタジエンの配合量をＡ質量部とし、サイドゴム２０に含まれるカーボンの配合量をＢ質量部とし、ブタジエンの配合量Ａの、カーボンの配合量Ｂに対する比を比（Ａ／Ｂ）とし、二次元コード４０のドット孔４０ａの開口から孔底までの孔深さをＤ［ｍｍ］としたとき、実施形態では、比（Ａ／Ｂ）と孔深さＤとは、１．１≦（Ａ／Ｂ）／Ｄ≦６．０の関係を満足する。
【手続補正３】
【補正対象書類名】明細書
【補正対象項目名】００３３
【補正方法】変更
【補正の内容】
【００３３】
一実施形態によれば、二次元コード４０が設けられる範囲において、サイドゴム２０の、タイヤ径方向の第１の側の厚さは、第１の側と反対の側である第２の側の厚さに比べて厚く、ドット孔４０ａの深さ方向の孔中心軸を含む平面で切断した切断面が、タイヤ径方向に沿った切断面である場合、この切断面において、孔壁角度θのうち、タイヤ径方向の第１の側にある孔壁角度θ１は、タイヤ径方向の第２の側にある孔壁角度θ２に比べて小さい、ことが好ましい。図３（ａ）は、第１の側がタイヤ径方向内側であり、第２の側がタイヤ径方向外側である場合の、タイヤ径方向に沿った切断面で切断したドット孔４０ａの形状を説明する図である。
図３（ａ）に示すように、孔壁角度θ１は、孔壁角度θ２に比べて小さい。このような形状のドット孔４０ａを設けることで、ドット孔４０ａの孔底位置が、タイヤ径方向の第１の側（内側）にシフトする。タイヤ径方向の第１の側（内側）のサイドゴム２０の厚さは、第２の側（外側）のサイドゴム２０の厚さに比べて厚いので孔底位置にクラックが入り難くなり、クラックの進展を抑制することができる。
【国際調査報告】
2020059589.tif 000008
2020059589.tif 000009
2020059589.tif 000010
2020059589.tif 000011